(57)【要約】      （修正有）【課題】耐候性、耐屈曲亀裂成長性及び低燃費性をバランスよく改善できるサイドウォール用ゴム組成物を提供する。【解決手段】ゴム成分と、窒素吸着比表面積が３０〜１２０ｍ２／ｇのカーボンブラックと、下記式（Ｉ）で表される化合物とを含有し、上記ゴム成分１００質量％中、ジエン系ゴムの含有量が６０〜７５質量％、低不飽和度の共重合体の含有量が２５〜４０質量％であり、上記ゴム成分１００質量部に対する上記カーボンブラックの含有量が２０〜６０質量部であり、上記カーボンブラック１００質量部に対する下記式（Ｉ）で表される化合物の含有量が０．５〜２０質量部であるサイドウォール用ゴム組成物に関する。2014095019.tif 000016（Ｍｒ＋は金属イオンを示し、ｒはその価数を表す。）【選択図】なし【特許請求の範囲】
【請求項１】
ゴム成分と、窒素吸着比表面積が３０〜１２０ｍ２／ｇのカーボンブラックと、下記式（Ｉ）で表される化合物とを含有し、
前記ゴム成分１００質量％中、ジエン系ゴムの含有量が６０〜７５質量％、低不飽和度の共重合体の含有量が２５〜４０質量％であり、
前記ゴム成分１００質量部に対する前記カーボンブラックの含有量が２０〜６０質量部であり、
前記カーボンブラック１００質量部に対する下記式（Ｉ）で表される化合物の含有量が０．５〜２０質量部であるサイドウォール用ゴム組成物。
【化１】
2014095019.tif 000012
（式中、Ｒ１、Ｒ２は、同一又は異なって、水素原子、炭素数１〜２０のアルキル基、炭素数１〜２０のアルケニル基又は炭素数１〜２０のアルキニル基である。Ｍｒ＋は金属イオンを示し、ｒはその価数を表す。）
【請求項２】
前記共重合体がエチレン−プロピレン−ジエン共重合体及び／又はイソブチレンとｐ−メチルスチレンとの臭素化共重合体である請求項１記載のサイドウォール用ゴム組成物。
【請求項３】
前記式（Ｉ）で表される化合物が下記式（Ｉ−１）、（Ｉ−２）又は（Ｉ−３）で表される化合物である請求項１又は２記載のサイドウォール用ゴム組成物。
【化２】
2014095019.tif 000013
【化３】
2014095019.tif 000014
【化４】
2014095019.tif 000015
【請求項４】
前記金属イオンがナトリウムイオン、カリウムイオン又はリチウムイオンである請求項１〜３のいずれかに記載のサイドウォール用ゴム組成物。
【請求項５】
請求項１〜４のいずれかに記載のゴム組成物を用いて作製したサイドウォールを有する空気入りタイヤ。
【発明の詳細な説明】
【技術分野】
【０００１】
本発明は、サイドウォール用ゴム組成物及びこれを用いて作製したサイドウォールを有する空気入りタイヤに関する。
【背景技術】
【０００２】
従来、空気入りタイヤのサイドウォールは、主鎖中の二重結合の含有率の高い天然ゴム、イソプレンゴム等の高不飽和度ゴムを含むゴム組成物で構成されていた。これらの高不飽和度ゴム分子中の二重結合はオゾンと反応して解重合する性質があるため、タイヤを紫外線の強い所や空気中のオゾンの濃度の高い雰囲気中に放置しておくと、いわゆるオゾンクラックと呼ばれる亀裂が発生する。これを防ぐため、サイドウォール用ゴム組成物には、アミン系老化防止剤やワックス等の抗オゾンクラック剤が配合されていた。
【０００３】
しかし、このような抗オゾンクラック剤を添加したゴム組成物で構成したサイドウォールを有する空気入りタイヤにおいては、保管中に抗オゾンクラック剤がサイドウォールの表面にブルームして、あたかも埃が付着したような外見を呈する。更に、アミン系老化防止剤は、空気や日光に曝されると茶色に変色する性質があるため、ブルームによりサイドウォールの表面に移行してサイドウォールを変色させ、商品価値を低下させていた。一方、変色を改善させるために老化防止材を減量すると、亀裂の発生が早くなり、耐久性が低下してしまう。
【０００４】
エチレン−プロピレン−ジエン共重合体（ＥＰＤＭ）は、分子中に二重結合が少なく、酸素、オゾン等の攻撃を受け難いため、該ＥＰＤＭをサイドウォールに用いることにより、タイヤ外表面の亀裂の発生を防止し、耐久性を向上させると共に、変色等による外観の悪化を改善した空気入りタイヤを提供することができる（例えば、特許文献１参照）。
【０００５】
しかし、ＥＰＤＭとジエン系ゴムとともに配合すると、補強充填剤であるカーボンブラックやシリカがジエン系ゴムへ優先的に分散し、ＥＰＤＭ部分での補強性が弱くなる。また、ジエン系ゴム部分に補強性充填剤が集まるため、発熱が生じやすく、つまり、ｔａｎδが増加し、結果として低燃費性（転がり抵抗）が悪化するという不具合がある。したがって、耐候性、耐屈曲亀裂成長性及び低燃費性をバランスよく改善することが求められている。
【先行技術文献】
【特許文献】
【０００６】
【特許文献１】特開２００２−２８４９２７号公報
【発明の概要】
【発明が解決しようとする課題】
【０００７】
本発明は、前記課題を解決し、耐候性、耐屈曲亀裂成長性及び低燃費性をバランスよく改善できるサイドウォール用ゴム組成物及びこれを用いて作製したサイドウォールを有する空気入りタイヤを提供することを目的とする。
【課題を解決するための手段】
【０００８】
本発明は、ゴム成分と、窒素吸着比表面積が３０〜１２０ｍ２／ｇのカーボンブラックと、下記式（Ｉ）で表される化合物とを含有し、上記ゴム成分１００質量％中、ジエン系ゴムの含有量が６０〜７５質量％、低不飽和度の共重合体の含有量が２５〜４０質量％であり、上記ゴム成分１００質量部に対する上記カーボンブラックの含有量が２０〜６０質量部であり、上記カーボンブラック１００質量部に対する下記式（Ｉ）で表される化合物の含有量が０．５〜２０質量部であるサイドウォール用ゴム組成物に関する。
【化１】
2014095019.tif 000002
（式中、Ｒ１、Ｒ２は、同一又は異なって、水素原子、炭素数１〜２０のアルキル基、炭素数１〜２０のアルケニル基又は炭素数１〜２０のアルキニル基である。Ｍｒ＋は金属イオンを示し、ｒはその価数を表す。）
【０００９】
上記共重合体がエチレン−プロピレン−ジエン共重合体（ＥＰＤＭ）及び／又はイソブチレンとｐ−メチルスチレンとの臭素化共重合体であることが好ましい。
【００１０】
上記式（Ｉ）で表される化合物が下記式（Ｉ−１）、（Ｉ−２）又は（Ｉ−３）で表される化合物であることが好ましい。
【化２】
2014095019.tif 000003
【化３】
2014095019.tif 000004
【化４】
2014095019.tif 000005
【００１１】
上記金属イオンがナトリウムイオン、カリウムイオン又はリチウムイオンであることが好ましい。
【００１２】
本発明はまた、上記ゴム組成物を用いて作製したサイドウォールを有する空気入りタイヤに関する。
【発明の効果】
【００１３】
本発明によれば、特定のゴム成分と、特定のカーボンブラックと、式（Ｉ）で表される化合物とをそれぞれ所定量含有するサイドウォール用ゴム組成物であるので、耐候性、耐屈曲亀裂成長性及び低燃費性がバランス良く改善された空気入りタイヤを提供できる。
【発明を実施するための形態】
【００１４】
本発明のゴム組成物は、特定のゴム成分と、特定のカーボンブラックと、式（Ｉ）で表される化合物とを含有する。式（Ｉ）で表される化合物は、末端の窒素官能基がカーボンブラック表面に存在するカルボキシル基などの官能基と反応することでカーボンブラックと結合することができ、また、炭素−炭素二重結合の部分がポリマーラジカルとの反応や硫黄架橋を伴う反応によりポリマーと結合することができる。そのため、カーボンブラックの分散性を向上させ、かつその良好な分散状態を使用中も維持することができる。更に、ポリマーが式（Ｉ）で表される化合物を介してカーボンブラックを拘束しているため、発熱性を抑えることができる。これらの作用を有する式（Ｉ）で表される化合物を、特定のカーボンブラックとともに、特定のゴム成分を含むゴム組成物に配合することで、該ゴム組成物の低燃費性を改善し、更に、良好な耐候性及び耐屈曲亀裂成長性も得られる。
【００１５】
本発明のゴム組成物は、ゴム成分として、ジエン系ゴムを含有する。ジエン系ゴムとしては、例えば、天然ゴム（ＮＲ）、イソプレンゴム（ＩＲ）、ブタジエンゴム（ＢＲ）、スチレンブタジエンゴム（ＳＢＲ）、スチレンイソプレンブタジエンゴム（ＳＩＢＲ）、クロロプレンゴム（ＣＲ）、アクリロニトリルブタジエンゴム（ＮＢＲ）などが挙げられ、好ましくはＮＲ、ＩＲ、ＢＲ、より好ましくはＮＲ、ＢＲである。ＮＲは分子量が大きく、混練り中にポリマー鎖が切断されてラジカルが発生する。この発生したラジカルを式（Ｉ）で表される化合物が捕捉することにより、ポリマー鎖と式（Ｉ）で表される化合物とが効率良く結合することができる。また、ＢＲを配合することで、良好な耐屈曲亀裂成長性が得られる。
【００１６】
ＮＲとしては特に限定されず、例えば、ＳＩＲ２０、ＲＳＳ♯３、ＴＳＲ２０など、タイヤ工業において一般的なものを使用できる。
ＢＲとしても特に限定されず、例えば、宇部興産（株）製のＢＲ１３０Ｂ、ＢＲ１５０Ｂなどのハイシス含有量のＢＲ（ハイシスＢＲ）や変性ＢＲなどを好適に使用できる。
【００１７】
ゴム成分１００質量％中のＮＲの含有量は、好ましくは２０質量％以上、より好ましくは２５質量％以上である。２０質量％未満であると、低燃費性を充分に改善できないおそれがある。該含有量は、好ましくは５０質量％以下、より好ましくは４５質量％以下である。５０質量％を超えると、耐屈曲亀裂成長性が低下するおそれがある。
【００１８】
ゴム成分１００質量％中のＢＲの含有量は、好ましくは２０質量％以上、より好ましくは２５質量％以上である。２０質量％未満であると、耐屈曲亀裂成長性が低下するおそれがある。該含有量は、好ましくは５０質量％以下、より好ましくは４５質量％以下である。５０質量％を超えると、低燃費性が悪化するおそれがある。
【００１９】
ゴム成分１００質量％中のジエン系ゴムの含有量（合計含有量）は、６０質量％以上、好ましくは６５質量％以上である。６０質量％未満であると、低燃費性を充分に改善できないおそれがある。該含有量は、７５質量％以下、好ましくは７２質量％以下である。７５質量％を超えると、低不飽和度の共重合体の含有量が少なくなり、充分な耐候性を確保できないおそれがある。
【００２０】
本発明のゴム組成物は、ゴム成分として、ジエン系ゴムの他に、低不飽和度の共重合体を含有する。低不飽和度の共重合体は、分子内に二重結合を多く持たないため、配合することで、良好な耐候性が得られる。
【００２１】
低不飽和度の共重合体としては、エチレン−プロピレンゴム（ＥＰＭ）、エチレン−プロピレン−ジエンゴム（ＥＰＤＭ）などが挙げられる。また、イソブチレンとｐ−メチルスチレンとの臭素化共重合体を使用することもできる。ＥＰＤＭ、イソブチレンとｐ−メチルスチレンとの臭素化共重合体が好ましく、これらの併用がより好ましい。
【００２２】
ＥＰＤＭの不飽和度は、ヨウ素価を用いて評価した。ＥＰＤＭのヨウ素価は好ましくは３５０以下、より好ましくは１００以下、更に好ましくは３０以下である。また、イソブチレンとｐ−メチルスチレンとの臭素化共重合体の不飽和度は１Ｈ−ＮＭＲより求めた。イソブチレンとｐ−メチルスチレンとの臭素化共重合体の不飽和度は、０．６ｍｏｌ％〜２．５ｍｏｌ％であることが好ましい。
【００２３】
ＥＰＤＭは、エチレンとプロピレンの共重合体であるＥＰＭに少量の第三ジエン成分を導入したものである。第三ジエン成分としては、炭素数５〜２０の非共役ジエンが挙げられ、該非共役ジエンとしては、例えば、１，４−ペンタジエン、１，４−ヘキサジエン、１，５−ヘキサジエン、２，５−ジメチル−１，５−ヘキサジエン、１，４−オクタジエンなどの直鎖ジエン、１，４−シクロヘキサジエン、シクロオクタジエン、ジシクロペンタジエンなどの環状ジエン、５−エチリデン−２−ノルボルネン、５−ブチリデン−２−ノルボルネン、２−メタリル−５−ノルボルネン、２−イソプロペニル−５−ノルボルネンなどのアルケニルノルボルネンなどが挙げられる。なかでも、アルケニルノルボルネンが好ましく、５−エチリデン−２−ノルボルネンがより好ましい。また、第三ジエン成分の含有量は、好ましくは６〜１２質量％である。
【００２４】
イソブチレンとｐ−メチルスチレンとの臭素化共重合体は、分子内に二重結合を持たないため、ブチルゴムと同様耐候性に優れ、また、スチレンユニットを有するため、ブチルゴムに比べてジエン系ゴムとの相溶性が高いという利点がある。該臭素化共重合体としては、共架橋性に優れるという点から、質量比でイソブチレン単位量／ｐ−メチルスチレン単位量が９０／１０〜９８／２、臭素含有率が０．５〜５質量％であることが好ましい。該臭素化共重合体の市販品としては、例えば、エクソンモービル社製のＥＸＸＰＲＯ  ９０−１０などが挙げられる。
【００２５】
ゴム成分１００質量％中のＥＰＤＭの含有量は、好ましくは５質量％以上、より好ましくは１０質量％以上である。５質量％未満であると、耐候性を改善することができないおそれがある。該含有量は、好ましくは３０質量％以下、より好ましくは２５質量％以下である。３０質量％を超えると、低燃費性が悪化してしまうおそれがある。
【００２６】
ゴム成分１００質量％中のイソブチレンとｐ−メチルスチレンとの臭素化共重合体の含有量は、好ましくは５質量％以上、より好ましくは１０質量％以上である。５質量％未満であると、耐候性が不十分となってしまうおそれがある。該含有量は、好ましくは３０質量％以下、より好ましくは２５質量％以下である。３０質量％を超えると、他のゴム層との接着性が劣り、耐久性が悪くなってしまうおそれがある。
【００２７】
ゴム成分１００質量％中の低不飽和度の共重合体の含有量（合計含有量）は、２５質量％以上、好ましくは２７質量％以上、より好ましくは３０質量％以上である。２５質量％未満では、充分な耐候性が得られないおそれがある。該含有量は、４０質量％以下、好ましくは３８質量％以下、より好ましくは３５質量％以下である。４０質量％を超えると、ジエン系ゴムの含有量が少なくなり、充分な低燃費性が得られないおそれがある。
【００２８】
本発明のゴム組成物は、特定の窒素吸着比表面積を有するカーボンブラックを含有する。
【００２９】
カーボンブラックの窒素吸着比表面積（Ｎ２ＳＡ）は、３０ｍ２／ｇ以上、好ましくは３５ｍ２／ｇ以上、より好ましくは４０ｍ２／ｇ以上である。３０ｍ２／ｇ未満では、充分な耐屈曲亀裂成長性を確保できないおそれがある。該Ｎ２ＳＡは、１２０ｍ２／ｇ以下、好ましくは１００ｍ２／ｇ以下、より好ましくは８０ｍ２／ｇ以下である。１２０ｍ２／ｇを超えると、低燃費性を充分に改善できないおそれがある。
【００３０】
カーボンブラックのジブチルフタレート（ＤＢＰ）吸油量は、好ましくは４０ｃｍ３／１００ｇ以上、より好ましくは７０ｃｍ３／１００ｇ以上である。４０ｃｍ３／１００ｇ未満では、充分な耐屈曲亀裂成長性を確保できないおそれがある。該吸油量は、好ましくは１８０ｃｍ３／１００ｇ以下、より好ましくは１６０ｃｍ３／１００ｇ以下である。１８０ｃｍ３／１００ｇを超えると、最低限必要な破断伸びを確保できないおそれがある。
【００３１】
カーボンブラックのｐＨは、好ましくは７．９以下、より好ましくは７．８以下、更に好ましくは７．７以下、特に好ましくは７．６以下である。７．９を超えると、カーボンブラックの酸性官能基量が少ないため、式（Ｉ）で表される化合物との反応性（相互作用）が小さくなり、低燃費性などを充分に改善できないおそれがある。該ｐＨの下限は特に限定されないが、好ましくは３．０以上、より好ましくは３．５以上である。３．０未満であると、ゴム組成物のｐＨが低くなることにより、加硫剤の活性が低下し、架橋効率が低下する傾向がある。
【００３２】
カーボンブラックの揮発分は、好ましくは０．８質量％以上、より好ましくは０．９質量％以上、更に好ましくは１．０質量％以上である。０．８質量％未満では、式（Ｉ）で表される化合物との反応性（相互作用）が小さくなり、低燃費性などを充分に改善できないおそれがある。該揮発分の上限は特に限定されないが、好ましくは３．５質量％以下、より好ましくは３．０質量％以下である。３．５質量％を超えると、加硫工程で揮発分の大部分を揮発させ、ポロシティーが発生しなくなるまで加硫し続けることが必要となるため、加硫時間が長くなり、生産効率が悪化する傾向がある。
【００３３】
なお、本明細書において、カーボンブラックのＤＢＰ吸油量、ｐＨ、揮発分はＪＩＳ  Ｋ６２２１（１９８２）に、カーボンブラックのＮ２ＳＡはＪＩＳ  Ｋ６２１７（２００１）に記載の方法で測定される値である。
【００３４】
カーボンブラックの含有量は、ゴム成分１００質量部に対して、２０質量部以上、好ましくは３０質量部以上である。２０質量部未満であると、充分な耐屈曲亀裂成長性を確保できないおそれがある。該含有量は、６０質量部以下、好ましくは５５質量部以下である。６０質量部を超えると、ゴムが硬くなり過ぎて、かえって耐屈曲亀裂成長性が低下するおそれがある。また、低燃費性が悪化するおそれもある。
【００３５】
本発明のゴム組成物は、下記式（Ｉ）で表される化合物を含有する。
【化５】
2014095019.tif 000006
（式中、Ｒ１、Ｒ２は、同一又は異なって、水素原子、炭素数１〜２０のアルキル基、炭素数１〜２０のアルケニル基又は炭素数１〜２０のアルキニル基である。Ｍｒ＋は金属イオンを示し、ｒはその価数を表す。）
【００３６】
Ｒ１、Ｒ２のアルキル基としては、メチル基、エチル基、ｎ−プロピル基、イソプロピル基、ｎ−ブチル基、ｓｅｃ−ブチル基、ｔｅｒｔ−ブチル基などを挙げることができる。
Ｒ１、Ｒ２のアルケニル基としては、ビニル基、アリル基、１−プロペニル基、１−メチルエテニル基などを挙げることができる。
Ｒ１、Ｒ２のアルキニル基としては、エチニル基、プロパルギル基などを挙げることができる。
【００３７】
Ｒ１、Ｒ２としては、好ましくは、水素原子、アルキル基であり、より好ましくは、水素原子、メチル基であり、更に好ましくは、水素原子である。すなわち、上記式（Ｉ）で表される化合物は、下記式（Ｉ−１）、（Ｉ−２）又は（Ｉ−３）で表される化合物であることが好ましく、下記式（Ｉ−１）で表される化合物であることがより好ましい。
【化６】
2014095019.tif 000007
【化７】
2014095019.tif 000008
【化８】
2014095019.tif 000009
【００３８】
上記式（Ｉ）、（Ｉ−１）、（Ｉ−２）、（Ｉ−３）において、金属イオンとしては、ナトリウムイオン、カリウムイオン、リチウムイオンが挙げられ、ナトリウムイオンであることが好ましい。
【００３９】
式（Ｉ）で表される化合物の含有量は、カーボンブラック１００質量部に対して、０．５質量部以上、好ましくは１質量部以上、更に好ましくは２質量部以上である。０．５質量部未満であると、低燃費性を充分に改善できないおそれがある。式（Ｉ）で表される化合物の含有量は、２０質量部以下、好ましくは１５質量部以下、更に好ましくは１０質量部以下である。２０質量部を超えると、充分な耐屈曲亀裂成長性を確保できないおそれがある。
【００４０】
本発明のゴム組成物には、前記成分以外にも、ゴム組成物の製造に一般に使用される配合剤、例えば、シリカなどの補強用充填剤、酸化亜鉛、ステアリン酸、シランカップリング剤、老化防止剤、オイル、ワックス、硫黄、加硫促進剤などを適宜配合することができる。
【００４１】
上記加硫促進剤としては、例えば、スルフェンアミド系、チアゾール系、チウラム系、チオウレア系、グアニジン系、ジチオカルバミン酸系、アルデヒド−アミン系、アルデヒド−アンモニア系、イミダゾリン系、キサンテート系加硫促進剤などが挙げられる。なかでも、スルフェンアミド系加硫促進剤が好ましい。スルフェンアミド系加硫促進剤としては、例えば、Ｎ−ｔｅｒｔ−ブチル−２−ベンゾチアゾリルスルフェンアミド（ＴＢＢＳ）、Ｎ−シクロヘキシル−２−ベンゾチアゾリルスルフェンアミド（ＣＢＳ）、Ｎ，Ｎ’−ジシクロヘキシル−２−ベンゾチアゾリルスルフェンアミド（ＤＺ）などが挙げられる。
【００４２】
本発明のゴム組成物を製造する方法としては、公知の方法、例えば、各成分をロールやバンバリーのような公知の混合機で混練する方法を用いることができる。
【００４３】
本発明のゴム組成物は、タイヤのサイドウォールに用いることができる。
【００４４】
本発明の空気入りタイヤは、上記ゴム組成物を用いて通常の方法によって製造される。すなわち、必要に応じて各種添加剤を配合したゴム組成物を、未加硫の段階でサイドウォールの形状に合わせて押し出し加工し、タイヤ成型機上にて通常の方法にて成形し、他のタイヤ部材とともに貼り合わせ、未加硫タイヤを形成する。この未加硫タイヤを加硫機中で加熱加圧して、本発明の空気入りタイヤを製造できる。
【００４５】
本発明の空気入りタイヤは、乗用車用タイヤに好適に使用できる。
【実施例】
【００４６】
実施例に基づいて、本発明を具体的に説明するが、本発明はこれらのみに限定されるものではない。
【００４７】
以下に、実施例及び比較例で用いた各種薬品について説明する。
ＮＲ：ＴＳＲ２０
ＢＲ：宇部興産（株）製のＢＲ１５０Ｂ（シス含量：９７質量％）
低不飽和度共重合体（１）：ＪＳＲ（株）製のＥＰ３５（第三ジエン成分として５−エチリデン−２−ノルボルネン（ＥＮＢ）を含むＥＰＤＭ、ＥＮＢの含有量：８．１質量％、ヨウ素価：２６）
低不飽和度共重合体（２）：エクソンモービル社製のＥＸＸＰＲＯ  ９０−１０（イソブチレンとｐ−メチルスチレンとの臭素化共重合体、ｐ−メチルスチレン単位量：７．５質量％、臭素含有率：２質量％）
カーボンブラック：旭カーボン（株）製の旭♯６０（Ｎ２ＳＡ：４０ｍ２／ｇ、ＤＢＰ吸油量：１１４ｃｍ３／１００ｇ、ｐＨ：６．８、揮発分：１．０質量％）
化合物（Ｉ）：住友化学（株）製の（２Ｚ）−４−［（４−アミノフェニル）アミノ］−４−オキソ−２−ブテン酸ナトリウム（下記式で表される化合物）
【化９】
2014095019.tif 000010
酸化亜鉛：三井金属鉱業（株）製の酸化亜鉛
老化防止剤：精工化学（株）製のオゾノン６Ｃ（Ｎ−（１，３−ジメチルブチル）−Ｎ’−フェニル−ｐ−フェニレンジアミン）
ワックス：大内新興化学工業（株）製のサンノックワックス
オイル：ジャパンエナジー製のプロセスＰＸ−１４０
ステアリン酸：日油（株）製のステアリン酸「椿」
硫黄：鶴見化学工業（株）製の粉末硫黄
加硫促進剤：大内新興化学工業（株）製のノクセラーＮＳ（Ｎ−ｔｅｒｔ−ブチル−２−ベンゾチアゾリルスルフェンアミド）
【００４８】
＜実施例及び比較例＞
表１の配合に従って、硫黄及び加硫促進剤を除く各種薬品を、バンバリーミキサーにて混練りした。得られた混練り物に硫黄及び加硫促進剤を加え、オープンロールにて混練りし、未加硫ゴム組成物を得た。そして、未加硫ゴム組成物を１７０℃にて１２分間加硫することにより試験用ゴムシートを作製し、得られた試験用ゴムシートを用いて以下に示す試験をおこなった。
【００４９】
得られた試験用ゴムシートについて、以下の評価を行った。結果を表１に示す。
【００５０】
（低燃費性）
粘弾性スペクトロメーターＶＥＳ（（株）岩本製作所製）を用いて、温度７０℃、初期歪み１０％、動歪み２％、周波数１０Ｈｚの条件下で各配合の損失正接（ｔａｎδ）を測定し、比較例１の損失正接ｔａｎδを１００として、下記計算式により指数表示した（低燃費性指数）。指数が大きいほど転がり抵抗が低く、低燃費性に優れることを示す。
（低燃費性指数）＝（比較例１のｔａｎδ）／（各配合のｔａｎδ）×１００
【００５１】
（耐屈曲亀裂成長性）
ＪＩＳ  Ｋ６２６０「加硫ゴム及び熱可塑性ゴム−デマッチャ屈曲亀裂試験方法」に基づいて作製した試験用ゴムシートからなるサンプルを用いて、屈曲亀裂成長試験を行った。試験では、７０％伸張を１００万回繰り返してサンプルを屈曲させた後、発生した亀裂の長さを測定した。そして、比較例１の測定値（長さ）を１００とし、下記計算式により指数表示した（耐屈曲亀裂成長性指数）。指数が大きいほど、亀裂の成長が抑制されており、耐屈曲亀裂成長性に優れることを示す。
（耐屈曲亀裂性指数）＝（比較例１の測定値）／（各配合の測定値）×１００
【００５２】
（クラック）
ＪＩＳ  Ｋ６２５９（２００４）に従い、温度４０℃、オゾン濃度５０ｐｐｈｍ、伸び２０％の条件でオゾン劣化試験を行い、５０時間後の試験用ゴムシートの劣化状態を観察し、クラック発生の有無を目視で確認し、耐候性を評価した。
【００５３】
【表１】
2014095019.tif 000011
【００５４】
低不飽和度の共重合体及び化合物（Ｉ）を配合していない比較例１に対し、低不飽和度の共重合体を配合した比較例２では、耐候性が改善されるものの、低燃費性が大きく悪化した。
一方、低不飽和度の共重合体及び化合物（Ｉ）を所定量配合した実施例では、比較例２と同等の耐候性及び耐屈曲亀裂成長性を維持しながら、低燃費性が改善した。
【００５５】
比較例３は、低不飽和度の共重合体及び化合物（Ｉ）を配合しているが、化合物（Ｉ）の含有量が少ないため、低燃費性を充分に改善することができなかった。
また、比較例４は、化合物（Ｉ）の含有量が多いため、耐屈曲亀裂成長性が大きく悪化した。